ТОНКОДИСПЕРСНАЯ ВОДНАЯ СУСПЕНЗИЯ УГЛЕРОДНЫХ НАНОСТРУКТУР И СПОСОБ ЕЕ ИЗГОТОВЛЕНИЯ (ВАРИАНТЫ)

1. Тонкодисперсная водная суспензия углеродных наноструктур, содержащая углеродные наноструктуры и щелочной водный раствор, отличающаяся тем, что содержит углеродные наноструктуры, включающие 3d-металл, в частности медь, никель, кобальт, железо, и/или его соединения, содержит ионогенное поверхностно-активное вещество, в частности лигносульфонат натрия, или поливиниловый спирт, или синтетический пенообразователь для пенобетона при содержании наноструктур в суспензии не более 10 мг/мл и водородном показателе водного раствора рН=7-12.
2. Способ изготовления тонкодисперсной водной суспензии углеродных наноструктур (вариант 1), включающий взаимодействие углеродных наноструктур и щелочного водного раствора, отличающийся тем, что порошок углеродных наноструктур, включающих 3d-металл, в частности медь, никель, кобальт, железо, и/или его соединения, диспергируют в водном растворе ионогенного поверхностно-активного вещества, в частности лигносульфоната натрия, или поливинилового спирта, или синтетического пенообразователя для пенобетона с контролем водородного показателя полученного раствора в пределах рН=7-12 до момента получения устойчивой суспензии при максимальном содержании наноструктур в суспензии не более 10 мг/мл.
3. Способ изготовления тонкодисперсной водной суспензии углеродных наноструктур (вариант 2), включающий взаимодействие углеродных наноструктур и щелочного водного раствора, отличающийся тем, что смесь порошков углеродных наноструктур, включающих 3d-металл, в частности медь, никель, кобальт, железо, и/или его соединения, и ионогенного поверхностно-активного вещества, например лигносульфоната натрия, или поливинилового спирта, измельчают с порционным добавлением воды при контроле водородного показателя полученного раствора в пределах рН=7-12 до момента получения устойчивой суспензии при максимальном содержании наноструктур в суспензии не более 10 мг/мл.